ШИХТА ДЛЯ ИЗГОТОВЛЕНИЯ ГЛАЗУРИ
CHARGE TO PRODUCE GLAZE

Изобретение относится к промышленности строительных материалов и касается составов шихты глазурей для нанесения на керамический кирпич.
Известна шихта для изготовления глазури, включающая, вес.ч.: бой кирпича 50,1-74,6; борат кальция до 25,1; кварцевый песок до 22,9 [1].
Задача изобретения состоит в повышении водостойкости глазури.
Технический результат достигается тем, что шихта для изготовления глазури, содержащая бой кирпича, борат кальция, кварцевый песок, дополнительно включает вспученный перлит и глинозем, причем компоненты находятся при следующем соотношении, вес.ч.: бой кирпича керамического 5-8; борат кальция 5-8; кварцевый песок 77-79; вспученный перлит 5-8; глинозем 2-3.
В таблице приведены составы шихты для изготовления глазури.
Таблица
Компоненты
Содержание, вес.ч. в составах:
1
2
Бой кирпича керамического
5
8
Борат кальция
5
8
Кварцевый песок
79
77
Вспученный перлит
8
5
Глинозем
3
2
Водостойкость фритты глазури, гидролитический класс
I
I
Подготавливают и дозируют компоненты, например, согласно выбранному из таблицы составу 1.
Для получения шихты берут 5 кг боя кирпича керамического, 5 кг бората кальция, 63 кг кварцевого песка (промытого и высушенного), 8 кг вспученного перлита и 3 кг глинозема. Кварцевый песок, бой керамического кирпича, глинозем подвергают помолу сухим способом, в конце помола добавляют борат кальция и вспученный перлит. Компоненты размалывают до остатка 5-7% на сетке 008 и сплавляют в шамотных тиглях в электропечи при температуре 1460-1480°С. Расплав гранулируют в воду. Полученную фритту размалывают мокрым способом до остатка 0,5-1% на сетке №008, добавляют воду и подготавливают суспензию с влажностью 45-50%. Суспензию наносят на поверхность отформованного и высушенного керамического кирпича и обжигают при температуре 1050-1150°С.
Источник информации
1. SU 1097573, 1984.